(57)【要約】【課題】  本発明は、極めて高いエンボス追従性及び生産性を有し、壁装材に好適に用いることができる壁装材表面保護用積層フィルム、及び、該壁装材表面保護用積層フィルムを用いてなる壁装材を提供する。【解決手段】  少なくとも、結晶性ポリプロピレン１００重量部に対して、エチレン系共重合体５〜１００重量部及び無機フィラー０．５〜４０重量部を含有する中間層を有し、ＪＩＳ  Ｋ  ６７３２に準ずる方法により測定した引張破壊伸びが１６０％以上、かつ、ＡＳＴＭ  Ｄ８８２に準ずる方法により測定した引張弾性率が３００〜１１００ＭＰａであることを特徴とする壁装材表面保護用積層フィルム。【選択図】    なし【特許請求の範囲】
【請求項１】
少なくとも、結晶性ポリプロピレン１００重量部に対して、エチレン系共重合体５〜１００重量部及び無機フィラー０．５〜４０重量部を含有する中間層を有し、ＪＩＳ  Ｋ  ６７３２に準ずる方法により測定した引張破壊伸びが１６０％以上、かつ、ＡＳＴＭ  Ｄ８８２に準ずる方法により測定した引張弾性率が３００〜１１００ＭＰａであることを特徴とする壁装材表面保護用積層フィルム。
【請求項２】
防汚層を有することを特徴とする請求項１記載の壁装材表面保護用積層フィルム。
【請求項３】
防汚層は、結晶性ポリプロピレンからなることを特徴とする請求項２記載の壁装材表面保護用積層フィルム。
【請求項４】
防汚層は、密度をＡ（ｇ／ｃｍ３）、ＭＦＲをＢ（ｇ／１０分）としたときに０．５０＜Ａ／Ｂ＜３０の関係を満たすポリエチレンを５〜３５重量％、並びに、プロピレン−エチレンブロック共重合体及びプロピレン−エチレンランダム共重合体を９５〜６５重量％含有する混合物からなることを特徴とする請求項２記載の壁装材表面保護用積層フィルム。
【請求項５】
中間層を挟んで防汚層とは反対側に表層を有することを特徴とする請求項２、３又は４記載の壁装材表面保護用積層フィルム。
【請求項６】
接着層を有することを特徴とする請求項１、２、３、４又は５記載の壁装材表面保護用積層フィルム。
【請求項７】
請求項１、２、３、４、５又は６記載の壁装材表面保護用積層フィルムを用いてなることを特徴とする壁装材。
【発明の詳細な説明】
【技術分野】
【０００１】
本発明は、極めて高いエンボス追従性と生産性とを有し、壁装材に好適に用いることができる壁装材表面保護用積層フィルム、及び、該壁装材表面保護用積層フィルムを用いてなる壁装材に関する。
【背景技術】
【０００２】
室内の壁やクローゼット、家具等には、長期間の使用でも汚れにくいように防汚性に優れた壁装材が貼付されることが多い。このような壁装材としては、諸物性に優れ、成形加工性もよく安価であるという理由から塩化ビニル層を含む塩化ビニル壁紙が多用されている。しかし、塩化ビニル壁紙は汚れやすく、また、一度汚れるとその汚れが落ちにくいという問題があった。また、塩化ビニル壁紙は、一般に可塑剤が配合されているため、その可塑剤が表面にブリードアウトして空気中の浮遊物が付着することにより汚れが生じやすいという問題もあった。
【０００３】
そこで、塩化ビニル壁紙に防汚性を付与する手段の一つとして、防汚性を有する樹脂からなる防汚フィルムを塩化ビニル壁紙の塩化ビニル層の表面に積層する方法が知られている。従来、このような防汚フィルムとしては、エチレン−酢酸ビニル共重合体ケン化物（ＥＶＯＨ）フィルムやアクリル系フィルムが使用されており、特にＥＶＯＨフィルムが広く使用されている。また、例えば、特許文献１には、基材層として透明２軸延伸ポリエステルフィルムを用いた防汚フィルムが開示されており、特許文献２には、基材層として共重合ポリエステルフィルムを用いた防汚フィルムが開示されている。
【０００４】
壁装材には、その用途上高い意匠性が要求される。壁装材に意匠を施す方法としては、例えば、塩化ビニル壁紙の表面にエンボス加工等を施して微細な凹凸を形成し、立体的な意匠性を付与する方法が多用されている。従って、防汚フィルムには、このような塩化ビニル壁紙表面の凹凸に追従するエンボス追従性も要求される。しかし、従来の酢酸ビニル共重合体ケン化物（ＥＶＯＨ）フィルムやアクリル系フィルムからなる防汚フィルムは、エンボス追従性に劣っており、高発泡壁紙に積層すると穴開きが生じてしまうことがあるという問題点があった。
一方、エンボス追従性を過度に向上させたフィルムを防汚フィルムとして用いようとしても、製造時の加熱工程等で容易に変形してしまうことから接着層等を積層することが困難であり、生産性に劣るという問題もあった。
【０００５】
これに対して、特許文献３には、防汚層とガラス転移点が３５〜１００℃の非晶性ポリエステル樹脂層の少なくとも二層からなる無延伸複合フィルムであって、かつ、該防汚層が結晶性ポリプロピレン樹脂層である無延伸複合フィルムが開示されている。この無延伸複合フィルムは、結晶性ポリプロピレン樹脂層の優れた防汚性、可塑剤のブリードアウト防止性と、非晶性ポリエステル樹脂層の優れたエンボス追従性とにより、防汚性、可塑剤のブリードアウト防止性とエンボス追従性とを両立したものである。
【０００６】
近年、塩化ビニル壁紙の表面に積層するフィルムとして、ポリエチレンやポリプロピレン等の種類の異なるポリオレフィン系樹脂の混合物を含有するフィルムが用いられており、例えば、特許文献４には、２軸延伸により製造されたポリプロピレンに、ポリエチレンとポリプロピレンとの混合物やエチレンとプロピレンとの共重合体等からなり、２軸延伸により製造されたポリマー層を積層した艶消し積層フィルムが開示されている。また、特許文献５には、ポリエチレンとポリプロピレンとの混合物からなるコア層と、プロピレン・α−オレフィン共重合体からなるスキン層とからなる２軸延伸複合フィルムが開示されている。
【０００７】
これらのフィルムは、ヘイズ値が低く、透明性に優れることから、全光線透過率は高いが、艶消し性は不充分で、壁装材に貼り合わせた場合に、てり感が見られるという問題があった。また、２軸延伸により製造されたフィルムは、延伸時に発生した応力が残留しているため、基材の微細な凹凸に追従することができず、エンボス追従性の面で問題があった。更に、加熱等のストレスがかかった場合には、フィルムが残留応力に耐え切れずに収縮等を起こすことがあった。
【０００８】
一方、特許文献６には、特定のポリプロピレン単独共重合体及びエチレン−プロピレン共重合体エラストマーからなるポリプロピレン系樹脂と、ポリエチレン樹脂とを含有するマット調無延伸フィルム用ポリプロピレン樹脂組成物が開示されており、特許文献７には、ＭＦＲが所定の範囲内のプロピレン重合体、エチレン・α−オレフィンランダム共重合体及びエチレン重合体からなるポリオレフィン組成物から得られるポリオレフィンフィルムが開示されている。しかしながら、これらを用いたフィルムは、艶消し性、耐熱性、溶断シール強度、スリップ性等に優れるものの、柔軟性が低下し、エンボス追従性の面で問題があった。
【０００９】
【特許文献１】特開平７−２３２４１５号公報
【特許文献２】特開平７−２９０６６７号公報
【特許文献３】特許第３０９８２０５号公報
【特許文献４】特公平２−１９７８８号公報
【特許文献５】特開平１０−８６２９９号公報
【特許文献６】特許第３３８６８７８号公報
【特許文献７】特開２００３−５５５０９号公報
【発明の開示】
【発明が解決しようとする課題】
【００１０】
本発明は、上記現状に鑑み、極めて高いエンボス追従性と生産性とを有し、壁装材に好適に用いることができる壁装材表面保護用積層フィルム、及び、該壁装材表面保護用積層フィルムを用いてなる壁装材を提供することを目的とする。
【課題を解決するための手段】
【００１１】
本発明は、少なくとも、結晶性ポリプロピレン１００重量部に対して、エチレン系共重合体５〜１００重量部及び無機フィラー０．５〜４０重量部を含有する中間層を有し、ＪＩＳ  Ｋ  ６７３２に準ずる方法により測定した引張破壊伸びが１６０％以上、かつ、ＡＳＴＭ  Ｄ８８２に準ずる方法により測定した引張弾性率が３００〜１１００ＭＰａであることを特徴とする壁装材表面保護用積層フィルムである。
以下に本発明を詳述する。
【００１２】
本発明者らは、鋭意検討の結果、結晶性ポリプロピレンにエチレン系共重合体と無機フィラーとが配合された中間層を有するフィルムは、引張破壊伸びが高く、極めて高いエンボス追従性を有するとともに、適度な範囲の引張弾性率を維持できることから生産性も極めて高く、適当な防汚層と組み合わせることにより防汚性、可塑剤のブリードアウト防止性に優れた壁装材用防汚フィルムとして好適に用いることができることを見出し、本発明を完成するに至った。
【００１３】
本発明の壁装材表面保護用積層フィルムは、結晶性ポリプロピレン、エチレン系共重合体及び無機フィラーを含有する中間層を有する。
上記結晶性ポリプロピレンをマトリックスとして用いることにより、防汚性、可塑剤のブリードアウト防止性に優れたフィルムが得られる。また、別に結晶性ポリプロピレンを含有する防汚層を積層した場合に、該防汚層と中間層との密着性が優れたものとなる。
上記結晶性ポリプロピレンとしては特に限定されず、例えば、ホモのポリプロピレン樹脂、エチレンとプロピレンとのブロック共重合体、エチレン等共重合可能な１種以上のモノマーとプロピレンとの共重合体等を用いることができる。
なお、本明細書において結晶性とは、原料ペレット又はフィルムをいったん加熱溶融させた後徐冷したものが結晶性であるという、樹脂本来が持つ性質を意味する。
【００１４】
上記エチレン系共重合体は、柔軟なエラストマーであることから、これを含有する中間層は、極めて高い柔軟性と引張破壊伸びを発現し、本発明の壁装材表面保護用積層フィルムに高いエンボス追従性を付与することができる。
上記エチレン系共重合体としては特に限定されないが、例えば、エチレン−酢酸ビニル共重合体、エチレン−メチルメタクリレート共重合体、エチレン−メタクリル酸共重合体、エチレン−エチルアクリレート共重合体、エチレン−メチルアクリレート共重合体、エチレン−ブチルアクリレート共重合体、エチレン−アクリル酸共重合体、エチレン−ブテン共重合体、エチレン−ペンテン共重合体等が好適である。なかでも、エチレン−酢酸ビニル共重合体は特に柔軟であり、エンボス追従性の極めて高いフィルムが得られることから好適である。また、低密度ポリエチレン（ＬＤＰＥ）、直鎖状低密度ポリエチレン（ＬＬＤＰＥ）、メタロセン直鎖状低密度ポリエチレン、超低密度ポリエチレン（ＶＬＤＰＥ）等も、柔軟でエンボス追従性の高いフィルムが得られることから好適である。
【００１５】
上記エチレン系共重合体としてエチレン−酢酸ビニル共重合体を用いる場合、上記エチレン−酢酸ビニル共重合体における酢酸ビニル含量としては特に限定されないが、好ましい下限は１０重量％、好ましい上限は５０重量％である。１０重量％未満であると、充分なエンボス追従性が得られないことがあり、５０重量％を超えると、フィルム成形性が劣ることがある。
上記エチレン−酢酸ビニル共重合体としては、酢酸ビニル成分の一部がケン化されたものも用いることができる。
【００１６】
上記中間層の上記エチレン系共重合体の含有量の下限は結晶性ポリプロピレン１００重量部に対して５重量部、上限は１００重量部である。５重量部未満であると、得られるフィルムのエンボス追従性が劣り、１００重量部を超えると、得られるフィルムの引張弾性率が極端に低くなって、加工性が劣ったり、壁装材表面保護用積層フィルムに加工できなかったりする。好ましい下限は１０重量部、好ましい上限は４０重量部である。
【００１７】
上記無機フィラーは、上記中間層中に分散させることにより、上記エチレン系共重合体の配合による引張弾性率の極端な低下を防いで本発明の壁装材表面保護用積層フィルムの引張弾性率を適当な範囲に維持し、高い加工性を実現する役割を有する。また、中間層に無機フィラーを分散することにより、本発明の壁装材表面保護用積層フィルムに壁装材として要求されるつや消し性を付与することもできる。
【００１８】
上記無機フィラーとしては特に限定されないが、例えば、タルク、クレイ、カオリナイト、モンモリロナイト、パイロフィライト、セリサイト、ウォラストナイト、含水珪酸カルシウム、含水珪酸アルミニウム、マイカ、チタン酸カリウム、硫酸バリウム、炭酸カルシウム、炭酸マグネシウム、水酸化アルミニウム、水酸化マグネシウム、酸化亜鉛、亜鉛華、酸化マグネシウム等が挙げられる。
【００１９】
上記中間層の上記無機フィラーの含有量の下限は結晶性ポリプロピレン１００重量部に対して０．５重量部、上限は４０重量部である。０．５重量部未満であると、得られる壁装材表面保護用積層フィルムのフィルム成形性や加工性が劣り、４０重量部を超えると、得られる壁装材表面保護用積層フィルムのエンボス追従性が劣る。好ましい下限は５重量部、好ましい上限は１５重量部である。
【００２０】
上記中間層には、後述する防汚層に用いられる樹脂を添加してもよい。この場合、より高い艶消し効果を得ることができる。また、上記中間層は、本発明の目的を損なわない範囲内で、その他の樹脂や、難燃剤、難燃助剤、色剤、紫外線吸収剤等の従来から壁装材に用いられる各種の添加剤を含有してもよい。
【００２１】
本発明の壁装材表面保護用積層フィルムは上記中間層のみからなる単層構造のものであってもよく、更に他の機能を担保する層を有する多層構造のものであってもよい。
本発明の壁装材表面保護用積層フィルムが多層構造である場合は、防汚層を有することが好ましい。
【００２２】
上記防汚層としては、例えば、本発明の壁装材表面保護用積層フィルムに、日本ビニル工業会の性能表示規定に基づいた評価における５級（汚れが残らない）又は４級（ほとんど汚れが残らない）の性能を付与できるものであれば特に限定されないが、このような防汚層としては、結晶性ポリプロピレンからなるものが好ましい。上記結晶性ポリプロピレンからなる防汚層は、防汚性、可塑剤のブリードアウト防止性に優れるとともに、上記中間層との密着性にも優れる。なかでも、融点が１５０℃以上の結晶性ポリプロピレンからなる防汚層は、特に防汚性、可塑剤のブリードアウト防止性に優れる。
【００２３】
また、上記防汚層としては、密度をＡ（ｇ／ｃｍ３）、ＭＦＲをＢ（ｇ／１０分）としたときに０．５０＜Ａ／Ｂ＜３０の関係を満たすポリエチレン、並びに、プロピレン−エチレンブロック共重合体及びプロピレン−エチレンランダム共重合体を含有する混合物からなるものが好ましい。
【００２４】
一般的に、ポリエチレンとポリプロピレンとを含有するフィルムは、ポリエチレンとポリプロピレンの屈折率の違いにより、外部からの光が散乱し、光沢度が低下するとともに、ヘイズ値が高くなることが知られているが、密度をＡ（ｇ／ｃｍ３）、ＭＦＲをＢ（ｇ／１０分）としたときに０．５０＜Ａ／Ｂ＜３０の関係を満たすポリエチレンと、プロピレン−エチレンブロック共重合体及びプロピレン−エチレンランダム共重合体とを併用した混合物を用いることにより、混合物中の上記ポリエチレンと、プロピレン−エチレンブロック共重合体及びプロピレン−エチレンランダム共重合体とが極めて均一に分散され、特に高い艶消し効果が得ることができる。
従って、上述の防汚層を有する壁装材表面保護用積層フィルムを壁装材の防汚フィルムとして用いた場合、壁装材表面の凹凸に充分に追従することができ、風合いが良く、外観に高級感を持たせることができる。また、このような壁装材表面保護用積層フィルムは、優れた艶消し性を有しつつ、高い全光線透過率が確保されることから、印刷が施された塩化ビニル壁紙に積層する場合であっても、印刷の鮮明性が損なわれることを防止することができる。
【００２５】
上記Ａ／Ｂが０．５０以下であると、密度に対してＭＦＲが大きすぎることから、上記防汚層の光沢度が上昇したり、ヘイズ値が低下したりすることにより、艶消し効果が低下することがある。上記Ａ／Ｂが３０以上であると、密度に対してＭＦＲが小さすぎることから、製膜性の面で問題となることがある。
【００２６】
上記ポリエチレンの含有量の好ましい下限は５重量％、好ましい上限は３５重量％である。５重量％未満であると、得られる壁装材表面保護用積層フィルムの光沢度が上昇して、艶消し効果が低下することがあり、３５重量％を超えると、耐熱性、引裂強度が低下することがある。
【００２７】
上記混合物は、プロピレン−エチレンブロック共重合体及びプロピレン−エチレンランダム共重合体を含有する。上記プロピレン−エチレンブロック共重合体及びプロピレン−エチレンランダム共重合体を上記の要件を満たすポリエチレンと併用することにより、高い艶消し性を発揮することができる。
また、上記プロピレン−エチレンブロック共重合体及びプロピレン−エチレンランダム共重合体は、防汚性に優れるとともに、接着層との密着性にも優れる。上記混合物がプロピレン−エチレンランダム共重合体又はプロピレン−エチレンブロック共重合体の何れかのみを含有する場合や、プロピレンホモ重合体やプロピレン−エチレングラフト共重合体のみを含有する場合は、光沢度が上昇して艶消し性が不充分となったり、引裂強度が低下したりすることがある。
【００２８】
上記プロピレン−エチレンブロック共重合体及びプロピレン−エチレンランダム共重合体は、プロピレン、エチレン以外のα−オレフィン成分等のような他の成分を含有するものであってもよい。
上記プロピレン、エチレン以外のα−オレフィン成分としては、例えば、１−ブテン、１−ヘキセン、４−メチル−３−ペンテン、１−オクテン等が挙げられる。
【００２９】
上記混合物におけるプロピレン−エチレンブロック共重合体及びプロピレン−エチレンランダム共重合体の含有量の好ましい下限は６５重量％、好ましい上限は９５重量％である。６５重量％未満であると、本発明の壁装材表面保護用積層フィルムの耐熱性が低下して、壁装材と貼り合わせた場合に艶消し性が不充分となることがあり、９５重量％を超えると、上記防汚層の艶消し性が低下するとともに、充分なエンボス追従性が得られないことがある。
【００３０】
上記プロピレン−エチレンブロック共重合体１００重量部に対するプロピレン−エチレンランダム共重合体の含有量の好ましい下限は１０重量部、好ましい上限は９０重量部である。１０重量部未満であると、艶消し性、柔軟性が損なわれるとともに、壁装材表面保護用積層フィルムの全光線透過率が低下することがあり、９０重量部を超えると、耐熱性や艶消し性が低下することがある。
【００３１】
上記プロピレン−エチレンブロック共重合体及びプロピレン−エチレンランダム共重合体のプロピレン成分の含有量の好ましい下限は８５モル％、好ましい上限は９９モル％である。８５モル％未満であると、本発明の壁装材表面保護用積層フィルムの耐熱性、引裂強度が低下することがあり、９９モル％を超えると、上記防汚層の艶消し性が低下することがある。
【００３２】
上記防汚層の入射角４５°における光沢度の好ましい上限は１０％である。１０％を超えると、上記防汚層の表面に照り感が出て、艶消し効果が不充分となることがある。なお、入射角６０°における光沢度の好ましい上限は１６％であり、入射角７５°における光沢度の好ましい上限は２０％である。
【００３３】
本発明の壁装材表面保護用積層フィルムが、密度とＭＦＲが特定の関係を有するポリエチレンと、プロピレン−エチレンブロック共重合体及びプロピレン−エチレンランダム共重合体との混合物を含有する場合、フィルム製膜時に防汚層の表面が粗面化されるため、艶消し性が向上するとともに、巻き取り時のシワの発生がなく、巻き取り保管後の接着層とのブロッキングもない壁装材表面保護用積層フィルムを得ることができる。
【００３４】
上記防汚層表面が粗面化されている場合、ＪＩＳ  Ｂ  ０６０１に準ずる方法により測定される算術平均粗さ（Ｒａ）の好ましい下限は０．４μｍ、上限は３．０μｍである。０．４μｍ未満であると、ロール巻きにして使用する場合に、フィルムの内面と外面がブロッキングしやすくなる傾向にある。３．０μｍを超えると、製膜時にピンホールが発生したり、均一な厚みのフィルムが得られないことがある。また、ＪＩＳ  Ｂ  ０６０１に準ずる方法により測定される十点平均粗さ（Ｒｚ）の好ましい下限は２．５μｍ、上限は１５μｍである。２．５μｍ未満であると、ブロッキングが発生することがあり、１５μｍを超えると、製膜時にピンホールが発生したり、均一な厚みのフィルムが得られないことがある。
【００３５】
また、本発明の壁装材表面保護用積層フィルムの特性を阻害しない範囲であれば、上記防汚層及び／又は中間層に紫外線吸収剤、難燃剤、防カビ剤、抗菌剤、吸湿剤、帯電防止剤、ブロッキング防止剤、滑剤、充填剤、着色剤等の添加剤を添加してもよい。
【００３６】
本発明の壁装材表面保護用積層フィルムは、更に、中間層を挟んで防汚層とは反対側に表層を有することが好ましい。上記表層は、本発明の壁装材表面保護用積層フィルムが後述する接着層を有する場合に、上記中間層と接着層との密着性を向上させる役割を果たすものである。また、上記表層は、上記中間層に含有される無機フィラーの露出による外観不良、生産性の低下、又は、ピンホールの発生等を抑制する役割をも有する。
上記表層としては特に限定されないが、例えば、結晶性ポリプロピレン等からなるものが好適である。
また、上記表層は、エチレン−酢酸ビニル共重合体等のエチレン系共重合体を含有してもよい。エチレン系共重合体を含有することにより、接着剤との密着性が向上する。
【００３７】
本発明の壁装材表面保護用積層フィルムは、更に、接着層を有することが好ましい。接着層を有することにより、塩化ビニル壁紙等と容易に積層して壁装材を製造することができる。
上記接着層としては特に限定されず、従来公知の接着剤を含有するものを用いることができるが、ポリエステルポリオール−アクリル共重合体、イソシアナート、塩化ビニル−酢酸ビニル共重合体及びワックスを含有することが好適である。ポリエステルポリオール−アクリル共重合体、イソシアナート、塩化ビニル−酢酸ビニル共重合体及びワックスを含有する接着層は、９０℃程度の低温でも塩化ビニル壁紙等に対して充分な接着力を発揮できることから、高温処理による可塑剤のブリードアウトやフィルムの変形等を防止することができる。更に、このような接着層を用いた場合には、本発明の壁装材表面保護用積層フィルムを巻き取った状態又は積層した状態で保管したときにでも、フィルム同士が接着してしまう、所謂、ブロッキングが起こることがない。
【００３８】
本発明の壁装材表面保護用積層フィルムは、ＪＩＳ  Ｋ  ６７３２に準ずる方法により測定した引張破壊伸びの下限が１６０％である。１６０％未満であると、エンボス追従性が不充分で、塩化ビニル壁紙の表面にエンボス加工等を施して微細な凹凸を形成し、立体的な意匠性を付与した場合に、充分に塩化ビニル壁紙表面の凹凸に追従できず、穴開き等が発生してしまったり、凹凸のめりはりがなくなり塩化ビニル壁紙に施された意匠とは異なった意匠になってしまったりする。好ましくは２５０％以上、より好ましくは３００％以上である。
【００３９】
本発明の壁装材表面保護用積層フィルムは、ＡＳＴＭ  Ｄ８８２に準ずる方法により測定した引張弾性率の下限が３００ＭＰａ、上限が１１００ＭＰａである。３００ＭＰａ未満であると、加熱工程等で容易に変形してしまったりすることから生産性に劣り、１１００ＭＰａを超えると、エンボス追従性が不充分で、塩化ビニル壁紙の表面にエンボス加工等を施して微細な凹凸を形成し、立体的な意匠性を付与した場合に、充分に塩化ビニル壁紙表面の凹凸に追従できず、穴開き等が発生してしまう。好ましい下限は４００ＭＰａ、好ましい上限は９００ＭＰａである。
【００４０】
本発明の壁装材表面保護用積層フィルムは、ヘイズ値の好ましい下限が６５％である。６５％未満であると、外部からの光が乱反射せず、艶消し効果が不充分となり、壁装材に用いた場合に、外観が損なわれることがある。
【００４１】
本発明の壁装材表面保護用積層フィルムは、全光線透過率の好ましい下限が９０％である。９０％未満であると、印刷を施した塩化ビニル壁紙の壁装材表面保護用積層フィルムとして用いる場合に、塩化ビニル壁紙の印刷の鮮明さが損なわれることがある。
【００４２】
本発明の壁装材表面保護用積層フィルムの厚さとしては特に限定されないが、塩化ビニル壁紙等に積層して壁装材として用いる場合には、１００μｍ以下であることが好ましい。１００μｍを超えると、塩化ビニル壁紙の表面にエンボス加工等を施して微細な凹凸を形成し、立体的な意匠性を付与した場合に、充分に塩化ビニル壁紙表面の凹凸に追従できず、凹凸が浅くなり塩化ビニル壁紙に施された意匠とは明らかに異なってしまうことがある。
【００４３】
本発明の壁装材表面保護用積層フィルムを製造する方法としては特に限定されず、上記中間層、防汚層、表層等を別々に製膜してから従来公知の方法により積層してもよいし、上記中間層、防汚層、表層等を共押出ししてもよい。また、本発明のフィルムが接着層を有する場合には、その溶液を塗工した後、熱乾燥する等の従来公知の方法を用いることができる。
【００４４】
本発明の壁装材表面保護用積層フィルムは、極めてエンボス追従性に優れ、塩化ビニル壁紙の表面に複雑な凹凸が施されている場合であっても、この凹凸に極めてよく追従することができる。従って、本発明の壁装材表面保護用積層フィルムを用いれば、極めて高い意匠性を優する壁装材を製造することができる。また、本発明の壁装材表面保護用積層フィルムは、このように高いエンボス追従性を有するにも係わらず、加熱工程でも変形したりすることなく、生産性にも優れている。
本発明の壁装材表面保護用積層フィルムを用いてなる壁装材もまた、本発明の１つである。
【発明の効果】
【００４５】
本発明によれば、極めて高いエンボス追従性と生産性とを有し、壁装材に好適に用いることができる壁装材表面保護用積層フィルム、及び、該壁装材表面保護用積層フィルムを用いてなる壁装材を提供できる。
【発明を実施するための最良の形態】
【００４６】
以下に実施例を掲げて本発明を更に詳しく説明するが、本発明はこれら実施例のみに限定されるものではない。
【００４７】
（実施例１）
二軸混練押出機を用いてプロピレン−エチレンブロック共重合体樹脂（三井化学社製：Ｆ７０７Ｖ、ＭＦＲ６．５、密度０．９ｇ／ｃｍ３、融点１６３℃）、プロピレン−エチレンランダム共重合体樹脂（三井化学社製：Ｆ３２７、ＭＦＲ６．５、密度０．９ｇ／ｃｍ３、融点１３５℃）、線状低密度ポリエチレン樹脂（三井化学社製：エボリューＳＰ３０１０、ＭＦＲ０．８、密度０．９２６ｇ／ｃｍ３、密度／ＭＦＲ１．１６、融点１２４℃）をそれぞれ、４０：４５：１５の割合で溶融混練して、ストランド状に押出、冷却固化した後、カットして防汚層用樹脂ペレットを得た。
【００４８】
次に、二軸混練押出機を用いてプロピレンホモ重合体樹脂（サンアロマー社製：サンアロマーＰＬ５００Ａ、ＭＦＲ３．５、密度０．９ｇ／ｃｍ３、融点１６２℃）、エチレン−酢酸ビニル共重合体（三井・デュポンポリケミカル社製：エバフレックスＶ５２３、ＭＦＲ１４、密度０．９６ｇ／ｃｍ３、融点１０５℃）、タルク含有プロピレンホモ重合体（竹原化学社製：ＭＡＸ６０７０ＴＡＬ、ＭＦＲ１．０、密度１．６７ｇ／ｃｍ３、融点１６０℃）を６６：２０：１４の割合で溶融混練して、ストランド状に押出、冷却固化した後、カットして中間層用樹脂ペレットを得た。
【００４９】
得られた防汚層用樹脂ペレット、中間層用樹脂ペレット、及び、表層用樹脂としてプロピレン−エチレンブロック共重合体（三井化学社製：Ｆ７０７Ｖ、ＭＦＲ６．５、密度０．９ｇ／ｃｍ３、融点１６３℃）を三層共押出機を用いて共押出しを行い、防汚層（３μｍ）／中間層（９μｍ）／表層（３μｍ）の三層構造からなる厚さ１５μｍの無延伸積層フィルムを得た。
【００５０】
メチルエチルケトン３０重量部に対してポリエステルポリオールとアクリルとの共重合体（日本ポリウレタン工業社製：ＳＨ５３８Ａ（固形分４０％））３０重量部を溶解した溶液にブロックイソシアナートであるポリイソシアナート（日本ポリウレタン工業社製：コロネート２５０７）２重量部を添加し、室温にて均一に分散させることにより接着剤液を調製した。得られた接着剤液を無延伸積層フィルムの表層上に乾燥後の厚さが２μｍとなるように塗工した後、乾燥することにより、接着層を有する無延伸積層フィルムを得た。
【００５１】
（実施例２）
二軸混練押出機を用いてプロピレン−エチレンブロック共重合体樹脂（三井化学社製：Ｆ７０７Ｖ、ＭＦＲ６．５、密度０．９ｇ／ｃｍ３、融点１６３℃）、プロピレン−エチレンランダム共重合体樹脂（三井化学社製：Ｆ３２７、ＭＦＲ６．５、密度０．９ｇ／ｃｍ３、融点１３５℃）、高密度ポリエチレン樹脂（三井化学社製：ハイゼックス５３０５Ｅ、ＭＦＲ０．８、密度０．９５１ｇ／ｃｍ３、密度／ＭＦＲ１．１９、融点１３０℃）をそれぞれ、６０：３２：８の割合で溶融混練して、防汚層用樹脂ペレットを得た以外は、実施例１と同様にして接着層を有する無延伸積層フィルムを得た。
【００５２】
（実施例３）
プロピレン−エチレンブロック共重合体樹脂（三井化学社製：Ｆ７０７Ｖ、ＭＦＲ６．５、密度０．９ｇ／ｃｍ３、融点１６３℃）、プロピレン−エチレンランダム共重合体樹脂（三井化学社製：Ｆ３２７、ＭＦＲ６．５、密度０．９ｇ／ｃｍ３、融点１３５℃）、高密度ポリエチレン樹脂（三井化学社製：ハイゼックス５３０５Ｅ、ＭＦＲ０．８、密度０．９５１ｇ／ｃｍ３、密度／ＭＦＲ１．１９、融点１３０℃）を４０：４８：１２の割合で溶融混練して、防汚層用樹脂ペレットを得た以外は、実施例１と同様にして接着層を有する無延伸積層フィルムを得た。
【００５３】
（実施例４）
二軸混練押出機を用いてプロピレン−エチレンブロック共重合体樹脂（三井化学社製：Ｆ７０７Ｖ、ＭＦＲ６．５、密度０．９ｇ／ｃｍ３、融点１６３℃）、プロピレン−エチレンランダム共重合体樹脂（三井化学社製：Ｆ３２７、ＭＦＲ６．５、密度０．９ｇ／ｃｍ３、融点１３５℃）、高密度ポリエチレン樹脂（三井化学社製：ハイゼックス５０００Ｈ、ＭＦＲ０．１、密度０．９５８ｇ／ｃｍ３、密度／ＭＦＲ９．５８、融点１３２℃）をそれぞれ、４０：５１：９の割合で溶融混練して、防汚層用樹脂ペレットを得た以外は、実施例１と同様にして接着層を有する無延伸積層フィルムを得た。
【００５４】
（実施例５）
二軸混練押出機を用いてプロピレン−エチレンブロック共重合体樹脂（三井化学社製：Ｆ７０７Ｖ、ＭＦＲ６．５、密度０．９ｇ／ｃｍ３、融点１６３℃）、エチレン−酢酸ビニル共重合体（三井・デュポンポリケミカル社製：エバフレックスＶ５２３、ＭＦＲ１４、密度０．９６ｇ／ｃｍ３、融点１０５℃）、タルク含有プロピレンホモ重合体（竹原化学社製：ＭＡＸ６０７０ＴＡＬ、ＭＦＲ１．０、密度１．６７ｇ／ｃｍ３、融点１６０℃）を６６：２０：１４の割合で溶融混練して、ストランド状に押出、冷却固化した後、カットして中間層用樹脂ペレットを得た以外は、実施例４と同様にして接着層を有する無延伸積層フィルムを得た。
【００５５】
（実施例６）
二軸混練押出機を用いてプロピレンホモ重合体樹脂（サンアロマー社製：サンアロマーＰＬ５００Ａ、ＭＦＲ３．５、密度０．９ｇ／ｃｍ３、融点１６２℃）、エチレン−酢酸ビニル共重合体（三井・デュポンポリケミカル社製：エバフレックスＶ５２３、ＭＦＲ１４、密度０．９６ｇ／ｃｍ３、融点１０５℃）、タルク含有プロピレンホモ重合体（竹原化学社製：ＭＡＸ６０７０ＴＡＬ、ＭＦＲ１．０、密度１．６７ｇ／ｃｍ３、融点１６０℃）を７３：１３：１４の割合で溶融混練して、ストランド状に押出、冷却固化した後、カットして中間層用樹脂ペレットを得た。
【００５６】
また、二軸混練押出機を用いてプロピレン−エチレンブロック共重合体樹脂（三井化学社製：Ｆ７０７Ｖ、ＭＦＲ６．５、密度０．９ｇ／ｃｍ３、融点１６３℃）、エチレン−酢酸ビニル共重合体（三井・デュポンポリケミカル社製：エバフレックスＶ５２３、ＭＦＲ１４、密度０．９６ｇ／ｃｍ３、融点１０５℃）を８０：２０の割合で溶融混練して、ストランド状に押出、冷却固化した後、カットして表層用樹脂ペレットを得た。
このようにして得られた中間層用樹脂ペレット及び表層用樹脂ペレットを用いた以外は、実施例４と同様にして接着層を有する無延伸積層フィルムを得た。
【００５７】
（比較例１）
二軸混練押出機を用いてプロピレン−エチレンブロック共重合体樹脂（三井化学社製：Ｆ７０７Ｖ、ＭＦＲ６．５、密度０．９ｇ／ｃｍ３、融点１６３℃）、プロピレン−エチレンランダム共重合体樹脂（三井化学社製：Ｆ３２７、ＭＦＲ６．５、密度０．９ｇ／ｃｍ３、融点１３５℃）、高密度ポリエチレン樹脂（三井化学社製：ハイゼックス５０００Ｈ、ＭＦＲ０．１、密度０．９５８ｇ／ｃｍ３、密度／ＭＦＲ９．５８、融点１３２℃）をそれぞれ、４０：５１：９の割合で溶融混練して、防汚層用樹脂ペレットを得た。
【００５８】
次いで、二軸混練押出機を用いてプロピレンホモ重合体樹脂（サンアロマー社製：サンアロマーＰＬ５００Ａ、ＭＦＲ３．５、密度０．９ｇ／ｃｍ３、融点１６２℃）、タルク含有プロピレンホモ重合体（竹原化学社製：ＭＡＸ６０７０ＴＡＬ、ＭＦＲ１．０、密度１．６７ｇ／ｃｍ３、融点１６０℃）を７０：３０の割合で溶融混練して、ストランド状に押出、冷却固化した後、カットして中間層用樹脂ペレットを得た。
このようにして得られた防汚層用樹脂ペレット及び中間層用樹脂ペレットを用いた以外は、実施例１と同様にして接着層を有する無延伸積層フィルムを得た。
【００５９】
なお、上記実施例及び比較例において、ＭＦＲはＪＩＳ  Ｋ  ６７６０に準拠して測定し、ポリプロピレンに関しては、２３０℃、荷重２．１６ｋｇ、ポリエチレンに関しては、１９０℃、荷重２．１６ｋｇの測定条件下により測定した。
また、密度はＪＩＳ  Ｋ  ６７６０に準拠して測定し、融点はＪＩＳ  Ｋ  ７１２１に準拠し、示差走査熱量計ＤＳＣ−５０（島津製作所社製）により測定した。
【００６０】
（無延伸積層フィルムの評価）
実施例１〜６及び比較例１で得られた接着層を有する無延伸積層フィルムについて、（１）〜（７）の評価を行った。
結果を表１に示した。
【００６１】
（１）光沢度
ＡＳＴＭ  Ｄ５２３に準ずる方法により、日本電色工業社製のＶＧ−２０００型を用いて、入射角４５°における光沢度を測定した。
【００６２】
（２）ヘイズ値
ＡＳＴＭ  Ｄ１００３に準ずる方法により、ヘイズメーター（東京電色社製、ＴＣ−ＨＩＩＩＤＫＰ）を用いて、ヘイズ値を測定した。
【００６３】
（３）全光線透過率
ＡＳＴＭ  Ｄ１００３に準ずる方法により、日本電色工業社製のＤＨ２０００型を用いて、全光線透過率を測定した。
【００６４】
（４）艶消しのきめの細かさ
得られた無延伸積層フィルムに形成された防汚層を目視で観察し、フィルムの艶消しのきめの細かさについて、以下の基準により評価を行った。
〇：きめが細かく、ポリエチレンの分散状態に優れていた。
△：ややきめが粗く、ポリエチレンの分散状態が不充分であった。
×：きめが著しく粗く、ポリエチレンの分散状態が悪かった。
【００６５】
（５）引張破壊伸び
ＪＩＳ  Ｋ  ６７３２に準ずる方法により、押出方向（ＭＤ）及び押出方向とは垂直方向（ＴＤ）の引張破壊伸びを測定した。
【００６６】
（６）引張弾性率
ＡＳＴＭ  Ｄ８８２に準ずる方法により、押出方向（ＭＤ）及び押出方向とは垂直方向（ＴＤ）の引張弾性率を測定した。
【００６７】
（壁装材の評価）
実施例１〜６及び比較例１で作製した接着層を有する無延伸積層フィルムを、５倍の発泡倍率を有する高発泡壁紙及びエンボスロールと重ね、１１０℃、１ＭＰａの条件で圧着することによりエンボス模様が施された積層フィルムを得た。なお、この方法により得られた積層フィルムの表面粗さＲｍａｘは１０９μｍであった。得られた壁装材について、（７）、（８）の評価を行った。
【００６８】
（７）艶消しの均一性
得られた壁装材の防汚層表面を目視で観察し、表面の艶消し均一性について、以下の基準により評価を行った。
〇：艶消しが均一になされており、艶消しムラが確認されなかった。
△：やや艶消しムラが確認された。
×：艶消しムラが確認された。
【００６９】
（８）エンボス追従性の評価
日本ビニル工業会の汚れ防止商品性能評価規定に準じた方法により、得られた壁装材に醤油を塗布し、２４時間放置した後、布に水を含ませて丁寧に拭き取った。この積層フィルムの表面を目視により以下の基準により評価した。
１級：汚れが汚染用グレースケールの1号又はその程度を超える
２級：汚れが汚染用グレースケールの２号程度
３級：汚れが汚染用グレースケールの３号程度
４級：汚れが汚染用グレースケールの４号程度
５級：汚れが汚染用グレースケールの５号程度
なお、フィルムに穴開き等が発生している場合には、壁紙にまで醤油が染み込むことから、汚れが残りやすくなる。
【００７０】
【表１】
2006096021.tif 000002
【産業上の利用可能性】
【００７１】
本発明によれば、極めて高いエンボス追従性と生産性とを有し、壁装材に好適に用いることができる壁装材表面保護用積層フィルム、及び、該壁装材表面保護用積層フィルムを用いてなる壁装材を提供できる。